ДОРОЖНОЕ ПОКРЫТИЕ, ОБЛАДАЮЩЕЕ СПОСОБНОСТЬЮ УМЕНЬШАТЬ ЗАГРЯЗНЕНИЯ, И ФОТОКАТАЛИТИЧЕСКАЯ СМЕСЬ ДЛЯ ЕГО ПРИГОТОВЛЕНИЯ

1. Дорожное покрытие, поверхность которого изготовлена из пористого асфальта прерывистым гранулометрическим составом, полости которого перколированы жидким строительным раствором, содержащим цемент и фотокатализатор, причем жидкий строительный раствор не содержит заполнителей.
2. Дорожное покрытие по п.1, в котором полости пористого асфальта с прерывистым гранулометрическим составом перколированы на глубину, составляющую в среднем между 30 и 50 мм.
3. Дорожное покрытие по п.1, в котором содержание полостей в пористом асфальте с прерывистым гранулометрическим составом составляет между 20 об.% и 40 об.%.
4. Дорожное покрытие по п.1, в котором жидкий строительный раствор дополнительно содержит суперпластификатор, модификатор вязкости и противовспенивающую добавку.
5. Дорожное покрытие по п.4, в котором жидкий строительный раствор содержит по отношению к цементу в массовых процентных долях: фотокатализатор - между 0,01% и 8%; суперпластификатор - между 0,005% и 5%; модификатор вязкости - между 0,0005% и 0,1% и противовспенивающую добавку - между 0,001% и 0,1%.
6. Дорожное покрытие по п.5, в котором жидкий строительный раствор содержит: фотокатализатор - между 2% и 6%; суперпластификатор - между 0,01% и 0,5%; модификатор вязкости - между 0,001% и 0,05% и противовспенивающую добавку - между 0,005% и 0,05%.
7. Дорожное покрытие по п.6, в котором жидкий строительный раствор содержит: фотокатализатор - 3,5%; суперпластификатор - 0,29%; модификатор вязкости - 0,005% и противовспенивающую добавку - 0,01%.
8. Дорожное покрытие по п.1, в котором цемент и фотокатализатор содержатся в жидком строительном растворе как один компонент - в форме фотокаталитического цемента.
9. Дорожное покрытие по п.1, в котором фотокатализатор состоит из диоксида титана или нескольких диоксидов титана с различными удельными поверхностями.
10. Дорожное покрытие по любому из пп.4-9, в котором суперпластификатор выбран из сульфонатов меламина, сульфонатов нафталина и поликарбоксилатов, модификатор вязкости выбран из гидроксиалкилцеллюлозы, гидроксиалкилгуаров, крахмала или других полисахаридов, сукциногликанов, полиэтиленоксидов или полиуретанов, а противовспенивающая добавка представляет собой поверхностно-активное вещество (ПАВ) с гидрофильно-липофильным балансом (ГЛБ) менее 6.
11. фотокаталитический жидкий строительный раствор, содержащий воду, цемент, фотокатализатор и не содержащий заполнителей для перколяции поверхности пористого асфальта с прерывистым гранулометрическим составом до глубины, составляющей в среднем между 30 мм и 50 мм, предназначенный для изготовления дорожного покрытия.
12. Фотокаталитический жидкий строительный раствор по п.11, дополнительно содержащий суперпластификатор, модификатор вязкости и противовспенивающую добавку.
13. Фотокаталитический жидкий строительный раствор по п.12, содержащий по отношению к цементу в массовых процентных долях: фотокатализатор - между 0,01% и 8%; суперпластификатор - между 0,005% и 5%; модификатор вязкости - между 0,0005% и 0,1% и противовспенивающую добавку - между 0,001% и 0,1%.
14. Фотокаталитический жидкий строительный раствор по п.13, содержащий: фотокатализатор - между 2% и 6%; суперпластификатор - между 0,01% и 0,5%; модификатор вязкости - между 0,001% и 0,05%; и противовспенивающую добавку: между 0,005% и 0,05%.
15. Фотокаталитический жидкий строительный раствор по п.14, содержащий: фотокатализатор - 3,5%; суперпластификатор - 0,29%; модификатор вязкости - 0,005% и противовспенивающую добавку - 0,01%.
16. Фотокаталитический жидкий строительный раствор по п.11, в котором цемент и фотокатализатор содержатся как один компонент - в форме фотокаталитического цемента.
17. Фотокаталитический жидкий строительный раствор по п.11, в котором фотокатализатор состоит из диоксида титана или нескольких диоксидов титана с различными удельными поверхностями.
18. Фотокаталитический жидкий строительный раствор по п.12, в котором суперпластификатор выбран из сульфонатов меламина, сульфонатов нафталина и поликарбоксилатов, модификатор вязкости выбран из гидроксиалкилцеллюлозы, гидроксиалкилгуаров, крахмала или других полисахаридов, сукциногликанов, полиэтиленоксвдов или полиуретанов, а противовспенивающая добавка представляет собой ПАВ с ГБЛ менее 6.
19. Предварительно смешанный сухой продукт, имеющий состав фотокаталитического жидкого строительного раствора, по любому из пп.11-18, за исключением воды.
20. Способ увеличения устойчивости материала дорожного покрытия, поверхность которого состоит из пористого асфальта с прерывистым гранулометрическим составом, и для снижения содержания загрязняющих окружающую среду веществ, которые вступают с ним в контакт, отличающийся тем, что осуществляют перколяцию его поверхности жидким строительным раствором, по любому из пп.11-18.
21. Способ по п.20, в котором пористый асфальт перколируют на глубину, составляющую в среднем между 30 и 50 мм.
22. Способ по п.20, в котором содержание полостей пористого асфальта составляет между 20 об.% и 40 об.%.
23. Способ по п.20, в котором подвергаемое обработке дорожное покрытие не состоит из пористого асфальта, в этом случае на указанное дорожное покрытие перед перколированием жидким строительным раствором сначала наносят слой пористого асфальта.
24. Способ приготовления дорожного покрытия по любому из пп.1-10, содержащий перколяцию поверхности пористого асфальта жидким строительным раствором, по любому из пп.11-18.